(57)【要約】【課題】高い耐久性を備える画像を短時間で形成できる方法を提供する。【解決手段】記録媒体に対してインクを付与する工程と、記録媒体を乾燥してインクの半乾燥膜を得る工程と、半乾燥膜に液体組成物を付与する工程と、記録媒体を乾燥する工程と、を含むインクジェット記録方法であって、インクが色材と水溶性溶剤と樹脂粒子と水とを含有し、液体組成物が、１，３−ブタンジオール、所定のＳＰ値および２０℃における蒸気圧を有するエチレングリコールエーテル類並びにジエチレングリコールエーテル類から選択される少なくとも１種の溶剤を含有し、液体組成物中の溶剤の含有率が３０質量％以上であり、液体組成物中の水の含有率が２０質量％以下であり、半乾燥膜を得る工程が、記録媒体に付与されたインク１００質量％に対し、半乾燥膜に含まれる水の量が１０質量％以下になるまで乾燥する工程である方法。【選択図】図１
2015205469.tif 000002
【特許請求の範囲】
【請求項１】
記録媒体に対してインクジェット記録ヘッドを用いてインクを付与する工程と、
前記インクが付与された記録媒体を乾燥してインクの半乾燥膜を得る工程と、
前記半乾燥膜の少なくとも一部に液体組成物を付与する工程と、
前記液体組成物が付与された記録媒体を乾燥する工程と、
を含むインクジェット記録方法であって、
前記インクが、色材と、水溶性溶剤と、樹脂粒子と、水とを含有し、
前記液体組成物が、１，３−ブタンジオール、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるエチレングリコールエーテル類、及び、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるジエチレングリコールエーテル類からなる群から選択される少なくとも１種の溶剤を含有し、
前記液体組成物中の前記溶剤の含有率が３０質量％以上であり、
前記液体組成物中の水の含有率が２０質量％以下であり、
前記半乾燥膜を得る工程が、前記記録媒体に付与されたインク１００質量％に対し、前記半乾燥膜に含まれる水の量が１０質量％以下になるまで前記インクが付与された記録媒体を乾燥する工程であるインクジェット記録方法。
【請求項２】
前記エチレングリコールエーテル類および前記ジエチレングリコールエーテル類のＳＰ値が、２１．５（Ｊ／ｃｍ３）１／２以上２２．３（Ｊ／ｃｍ３）１／２以下である請求項１に記載のインクジェット記録方法。
【請求項３】
前記エチレングリコールエーテル類および前記ジエチレングリコールエーテル類の２０℃における蒸気圧が、１６．０Ｐａ以上２４．０Ｐａ以下である請求項１または２に記載のインクジェット記録方法。
【請求項４】
前記ジエチレングリコールエーテル類が、ジエチレングリコールモノメチルエーテルおよびジエチレングリコールモノエチルエーテルの少なくとも一方である請求項１から３のいずれか１項に記載のインクジェット記録方法。
【請求項５】
前記エチレングリコールエーテル類が、エチレングリコールモノメチルエーテルおよびエチレングリコールモノエチルエーテルの少なくとも一方である請求項１から４のいずれか１項に記載のインクジェット記録方法。
【請求項６】
前記記録媒体のブリストー法による液体吸収性測定で得られる水に対するＫａ値が０．２（ｍｌ／ｍ２・ｍｓｅｃ１／２）以下である請求項１から５のいずれか１項に記載のインクジェット記録方法。
【請求項７】
前記記録媒体がポリ塩化ビニルフィルムである請求項１から６のいずれか１項に記載のインクジェット記録方法。
【請求項８】
前記樹脂粒子の樹脂がスチレン・アクリル系ポリマーおよびポリウレタンからなる群から選択される少なくとも一種である請求項１から７のいずれか１項に記載のインクジェット記録方法。
【請求項９】
前記液体組成物が水溶性溶剤を含む請求項１から８のいずれか１項に記載のインクジェット記録方法。
【発明の詳細な説明】
【技術分野】
【０００１】
本発明はインクジェット記録方法に関する。
【背景技術】
【０００２】
インクジェット方式にて画像を非吸収または難吸収媒体上に形成するインクジェット記録方法において、顔料の定着性や耐候性を向上させるための樹脂成分を含有する水系顔料インクを用いる方法が提案されている（例えば、特許文献１および特許文献２参照）。特許文献２には、顔料とエマルション樹脂を含む水性インクでの非吸収性の記録媒体への記録における顔料の定着が、インク滴が記録媒体に着弾した後に加熱を開始したり、記録前に予め記録媒体を加熱することによって行われることが開示されている。
【先行技術文献】
【特許文献】
【０００３】
【特許文献１】特開２０１０−２４８３５７号公報
【特許文献２】特開２００２−３７１２１１号公報
【発明の概要】
【発明が解決しようとする課題】
【０００４】
しかしながら、近年プリント作成の更なる高速化が要求されるようになり、インクジェット記録ヘッドを用いて非吸水性記録媒体上に、短時間で高い耐久性を備える画像を形成することは困難である。本発明はこのような状況に鑑みなされたものであり、高い耐久性を備える画像を短時間で形成できる方法を提供することを目的とする。
【課題を解決するための手段】
【０００５】
本発明に係るインクジェット記録方法は、記録媒体に対してインクジェット記録ヘッドを用いてインクを付与する工程と、
前記インクが付与された記録媒体を乾燥してインクの半乾燥膜を得る工程と、
前記半乾燥膜の少なくとも一部に液体組成物を付与する工程と、
前記液体組成物が付与された記録媒体を乾燥する工程と、
を含むインクジェット記録方法であって、
前記インクが、色材と、水溶性溶剤と、樹脂粒子と、水とを含有し、
前記液体組成物が、１，３−ブタンジオール、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるエチレングリコールエーテル類、及び、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるジエチレングリコールエーテル類からなる群から選択される少なくとも１種の溶剤を含有し、
前記液体組成物中の前記溶剤の含有率が３０質量％以上であり、
前記液体組成物中の水の含有率が２０質量％以下であり、
前記半乾燥膜を得る工程が、前記記録媒体に付与されたインク１００質量％に対し、前記半乾燥膜に含まれる水の量が１０質量％以下になるまで前記インクが付与された記録媒体を乾燥する工程である。
【発明の効果】
【０００６】
本発明によれば、高い耐久性を備える画像を短時間で形成することができる。
【図面の簡単な説明】
【０００７】
【図１】本発明に係るインクジェット記録方法に用いられるインクジェット記録装置の一例を示す断面図である。
【発明を実施するための形態】
【０００８】
本発明に係るインクジェット記録方法は、記録媒体に対してインクジェット記録ヘッドを用いてインクを付与する工程と、前記インクが付与された記録媒体を乾燥してインクの半乾燥膜を得る工程と、前記半乾燥膜の少なくとも一部に液体組成物を付与する工程と、前記液体組成物が付与された記録媒体を乾燥する工程と、を含むインクジェット記録方法であって、前記インクが、色材と、水溶性溶剤と、樹脂粒子と、水とを含有し、前記液体組成物が、１，３−ブタンジオール、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるエチレングリコールエーテル類、及び、ＳＰ値が１７．４（Ｊ／ｃｍ３）１／２以上２３．８（Ｊ／ｃｍ３）１／２以下であり、かつ、２０℃における蒸気圧が８．０Ｐａ以上８２６．６Ｐａ以下であるジエチレングリコールエーテル類からなる群から選択される少なくとも１種の溶剤を含有し、前記液体組成物中の前記溶剤の含有率が３０質量％以上であり、前記液体組成物中の水の含有率が２０質量％以下であり、前記半乾燥膜を得る工程が、前記記録媒体に付与されたインク１００質量％に対し、前記半乾燥膜に含まれる水の量が１０質量％以下になるまで前記インクが付与された記録媒体を乾燥する工程である。
【０００９】
本発明に係る方法では、印字物の定着液として用いる液体組成物が上記所定の溶剤を含み、上記所定の組成を有し、かつ、該液体組成物を付与する前のインクの半乾燥膜の水分量が上記所定の範囲である。これにより、液体組成物の付与時に液体組成物がインクに含まれる樹脂粒子を溶解し、インクの半乾燥膜が再溶解することで、平坦で高密度な膜が形成され、印字物の定着力が向上し、高い耐久性を備える画像が短時間で得られる。以下、本発明の実施形態を示すが、本発明はこれらに限定されない。
【００１０】
＜記録媒体＞
本発明に係る記録媒体としては特に限定されないが、例えばアート紙、コート紙、ポリ塩化ビニルフィルム、ポリプロピレンフィルム、ＰＥＴフィルム、ターポリン、ポリエステル製布等の非吸収媒体又は難吸収媒体を用いることができる。これらの中でも耐候性の観点から、記録媒体としてはポリ塩化ビニルフィルムが好ましい。特に、記録媒体のブリストー法による液体吸収性測定で得られる水に対するＫａ値（ｍｌ／ｍ２・ｍｓｅｃ１／２）が０．２以下であることが好ましい。
【００１１】
＜インク＞
本発明に係るインクは、色材と、水溶性溶剤と、樹脂粒子と、水とを含む。また、該インクは界面活性剤およびその他の成分を含んでもよい。インクのｐＨはインクの安定性が保たれていれば特に限定されないが、樹脂粒子等の固形分成分の、より良好な分散性が保たれるという観点から中性が好ましく、ｐＨ５〜１０であることが好ましい。なお、ｐＨはＤ−５１（製品名、堀場製作所製）を用いて測定した値である。
【００１２】
（色材）
色材としては顔料及び染料のいずれも用いることができ、これらを混合して用いることもできる。前記顔料としては特に限定されず、目的に応じて適宜選択することができ、無機顔料、有機顔料のいずれであってもよい。これらの顔料は複数種を混合して用いてもよい。前記染料としては特に限定されないが、カラーインデックスにおいて酸性染料、直接性染料、塩基性染料、反応性染料および食用染料に分類される染料が、耐水性、耐光性に優れる観点から好ましい。これらの染料は複数種を混合して用いてもよく、必要に応じて顔料等のその他の色材と混合して用いてもよい。インク中の色材の含有率は１質量％以上、２０質量％以下であることが好ましく、２質量％以上、１０質量％以下であることがより好ましい。
【００１３】
（水溶性溶剤）
本発明において水溶性溶剤とは、水と適当な割合で混合することにより均一な溶液が得られる溶剤を示す。該水溶性溶剤としては、例えば２−ピロリドン、２−メチル−１，３−プロパンジオール、エタノール、ジエチレングリコール等が挙げられる。これらの水溶性溶剤は一種を用いてもよく、二種以上を併用してもよい。インク中の水溶性溶剤の含有率は５質量％以上、４０質量％以下であることが好ましく、１０質量％以上、３０質量％以下であることがより好ましい。
【００１４】
（樹脂粒子）
本発明に係るインクは樹脂粒子を含む。該インクが樹脂粒子を含むことにより、記録媒体上により耐擦性に優れた画像を形成することができる。特に、ポリ塩化ビニルフィルムやポリプロピレンフィルム等のインク非吸収性またはインク低吸収性の記録媒体上に、該樹脂粒子を含むインクを用いて記録を行う場合には、加熱定着工程を行うことで耐擦性に優れる画像を形成することができる。加熱定着工程により、該樹脂粒子がインクを固化させ、さらにインク固化物を記録媒体上に強固に定着させることができるためである。加熱により、これらの作用をより高めることができる。特に、樹脂粒子は、インク中において分散した状態で含有されていることが好ましい。インクが樹脂粒子を微粒子状態で含有することにより、インクの粘度をインクジェット記録方式において適正な範囲に調整しやすく、また保存安定性および吐出安定性を確保しやすい。また、インクを記録媒体上に着弾させた際に色材の凝集等を抑制でき、濃淡ムラおよび滲みの発生を抑制することができる。
【００１５】
樹脂粒子は、インク中の顔料の記録媒体への乾燥定着用の成分としてインク中に使用可能であれば特に限定されない。例えば、インクジェット用のインクの顔料定着用の樹脂粒子から、液体組成物との併用において目的とする効果を得ることができるものを選択して用いることができる。このような樹脂粒子の材質としては、スチレン・アクリル系ポリマー、ポリウレタン等が液体組成物付与時の樹脂粒子の溶解性の観点から好ましい。これらの樹脂は一種を用いてもよく、二種以上を併用してもよい。樹脂粒子の平均粒子径は、インクの保存安定性および吐出安定性を確保する観点から、５ｎｍ以上、４００ｎｍ以下が好ましく、５０ｎｍ以上、３００ｎｍ以下がより好ましい。
【００１６】
インク中の樹脂粒子の含有率は、固形分換算で１５質量％以下であることが好ましく、０．５質量％以上、１０質量％以下であることがより好ましい。該含有率がこの範囲内であることにより、インク非吸収性またはインク低吸収性の記録媒体上においても、本発明に係る方法によってインクを記録媒体上に強固に固化および定着させることができる。
【００１７】
（水）
水としては脱イオン水（イオン交換水）を使用することが好ましい。インク中の水の含有率は５０質量％以上、８０質量％以下であることが好ましく、５５質量％以上、７５質量％以下であることがより好ましい。インクの主溶媒を水とすることによって、有機溶媒を主溶媒とした場合と比較してインクの粘度が低下し、インクジェット記録ヘッドでのインクの吐出を安定に行うことができる。
【００１８】
（界面活性剤）
界面活性剤としてはノニオン系界面活性剤が好ましい。ノニオン系界面活性剤は、記録媒体上でインクを均一に拡げる作用を有する。そのため、インクがノニオン系界面活性剤を含むことにより、濃淡ムラやにじみがより少なく、鮮明な画像が得られる。ノニオン系界面活性剤としては、例えばポリオキシエチレンアルキルエーテル系界面活性剤、ポリオキシプロピレンアルキルエーテル系界面活性剤、多環フェニルエーテル系界面活性剤、ソルビタン誘導体、フッ素系界面活性剤、シリコーン系界面活性剤、アセチレングリコール系界面活性剤等が挙げられる。これらの中でも、特に上述した効果に優れる観点から、界面活性剤としてはフッ素系界面活性剤、シリコーン系界面活性剤が好ましい。これらの界面活性剤は一種を用いてもよく、二種以上を併用してもよい。インク中の界面活性剤の含有率は０．１質量％以上、５質量％以下であることが好ましく、０．５質量％以上、２質量％以下であることがより好ましい。
【００１９】
（その他の成分）
インクは、上記成分以外にも必要に応じて、尿素、エチレン尿素等の含窒素化合物、消泡剤、防錆剤、防腐剤、防黴剤、酸化防止剤、還元防止剤、蒸発促進剤、キレート化剤等のその他の成分を含んでもよい。また、定着における熱の吸収特性を向上させる観点から、インクは赤外吸収材を含んでもよい。これらのその他の成分は一種を用いてもよく、二種以上を併用してもよい。
【００２０】
＜液体組成物＞
本発明に係る液体組成物は、色材を多価金属や樹脂等により凝集させる作用を有する反応液とは異なり、樹脂粒子を再溶解させる作用を有する。本発明に係る液体組成物が印字物の定着力を向上させる現象のメカニズムについては定かではない。しかしながら、液体組成物は樹脂粒子を溶解させることから、インクの塗布膜が半乾燥状態になったところで該液体組成物を付与すると、インクの半乾燥膜の再溶解により平坦で引っ掛かりにくく、高密度な膜が形成され、印字物の定着力が向上すると推測される。
【００２１】
本発明に係る液体組成物は、１，３−ブタンジオール（以下１３ＢＤとも示す）、エチレングリコールエーテル類、及びジエチレングリコールエーテル類からなる群から選択される少なくとも１種の溶剤を含有する。前記エチレングリコールエーテル類及び前記ジエチレングリコールエーテル類のＳＰ値は１７．４（Ｊ／ｃｍ３）１／２以上２３．８（Ｊ／ｃｍ３）１／２以下であり、かつ、２０℃における蒸気圧は８．０Ｐａ以上８２６．６Ｐａ以下である。液体組成物が前記溶剤を含有することにより、インクの半乾燥膜を適度に再溶解でき、印字物の定着力が向上する。
【００２２】
前記エチレングリコールエーテル類及び前記ジエチレングリコールエーテル類のＳＰ値は２１．５（Ｊ／ｃｍ３）１／２以上２２．３（Ｊ／ｃｍ３）１／２以下であることが、印字物の定着力向上の観点から好ましい。なお、該ＳＰ値は文献値である。また、本発明におけるＳＰ値の範囲は、種々の測定方法により得られた各ＳＰ値のばらつきも考慮して規定されている。前記エチレングリコールエーテル類及び前記ジエチレングリコールエーテル類の２０℃における蒸気圧は１６．０Ｐａ以上８２６．６Ｐａ以下であることが、印字物の定着力向上の観点から好ましい。該蒸気圧は１６．０Ｐａ以上２４．０Ｐａ以下であることがより好ましい。なお、該蒸気圧は文献値である。
【００２３】
前記エチレングリコールエーテル類としては、エチレングリコールモノメチルエーテル（以下ＥＧＭＥとも示す、ＳＰ値：２３．３（Ｊ／ｃｍ３）１／２、２０℃における蒸気圧：８２６．６Ｐａ）、エチレングリコールモノエチルエーテル（以下ＥＧＥＥとも示す、ＳＰ値：２１．５（Ｊ／ｃｍ３）１／２、２０℃における蒸気圧：５０６．６Ｐａ）等が挙げられる。
【００２４】
前記ジエチレングリコールエーテル類としては、ジエチレングリコールモノメチルエーテル（以下ＤＥＧＭＥとも示す、ＳＰ値：１７．４（Ｊ／ｃｍ３）１／２、２０℃における蒸気圧：２４．０Ｐａ）、ジエチレングリコールモノエチルエーテル（以下ＤＥＧＥＥとも示す、ＳＰ値：２２．３（Ｊ／ｃｍ３）１／２、２０℃における蒸気圧：１６．０Ｐａ）等が挙げられる。
【００２５】
液体組成物中の前記溶剤の含有率は３０質量％以上である。該含有率が３０質量％未満の場合、印字物の定着力の向上効果が十分に得られない。該含有率は４０質量％以上、９０質量％以下であることが好ましく、５０質量％以上、８０質量％以下であることがより好ましい。
【００２６】
液体組成物は水溶性溶剤を含むことが好ましい。水溶性溶剤としては、前述したインクに含まれる水溶性溶剤と同様の溶剤を用いることができる。これらの中でも蒸発性の観点から、液体組成物に含まれる水溶性溶剤としてはエタノールが好ましい。液体組成物中の水溶性溶剤の含有率は２０質量％以上、８０質量％以下であることが好ましく、３０質量％以上、７０質量％以下であることがより好ましく、４０質量％以上、６０質量％以下であることがさらに好ましい。
【００２７】
液体組成物中の水の含有率は２０質量％以下である。本発明者の検討により、１，３−ブタンジオール、エチレングリコールエーテル類およびジエチレングリコール類は、水が少ない状態では、水が多い状態に比べて樹脂粒子の溶解度が増加することが、濁度観察から分かっている。したがって、十分に樹脂粒子の溶解性を発揮させ、印字物の定着力を向上させる観点から、本発明では液体組成物中に水が含まれないようにするか、水の含有量が少ない状態、すなわち水の含有率を２０質量％以下にする。該含有率は１０質量％以下であることが好ましく、５質量％以下であることがより好ましい。なお、前述したように該含有率は０質量％であってもよい。
【００２８】
液体組成物は、上記成分以外にも必要に応じて、尿素、エチレン尿素等の含窒素化合物、樹脂、界面活性剤、消泡剤、防錆剤、防腐剤、防黴剤、酸化防止剤、還元防止剤、蒸発促進剤、キレート化剤等の種々の添加剤を含んでもよい。また、定着における熱の吸収特性を向上させる観点から、液体組成物は赤外吸収材を含んでもよい。これらの成分は一種を用いてもよく、二種以上を併用してもよい。
【００２９】
＜インクジェット記録装置およびインクジェット記録方法＞
本発明に係るインクジェット記録方法を実施するのに好適なインクジェット記録装置の一例を、図１を用いて以下に説明する。図１にインクジェット記録装置１００の主要構成の搬送方向断面図を示す。記録媒体Ｐは不図示の給紙ローラによって矢印１で示される方向に搬送される。矢印１の方向に沿って給紙された記録媒体Ｐは、ＬＦローラ１７とピンチローラ１６とに狭持されてこれらのローラが回転することによりインクジェット記録ヘッド１０１の直下に搬送される。インクジェット記録ヘッド１０１はアルミステイ１０２に支持された不図示のキャリッジに搭載されている。これにより、主走査方向（図１の紙面に垂直な方向）において記録媒体Ｐを走査し、この間にインクを吐出して記録媒体Ｐに記録を行う。また、ＬＦローラ１７と同軸で回転する不図示のエンコーダが設けられている。これにより、ＬＦローラ１７の回転量を、記録媒体Ｐの搬送距離に換算して１／２４００インチの解像度で検知する。プラテン１９は搬送される記録媒体Ｐを下側から支持する。液体乾燥装置１５はインクジェット記録ヘッド１０１の搬送方向の下流側またはインクジェット記録ヘッド１０１の直上に配置される。液体乾燥装置１５はインクの塗布膜を一部乾燥する。液体乾燥装置１５はシーズヒータ３１と赤外反射板３２とを備える。赤外反射板３２は、記録媒体Ｐの搬送路側からみてシーズヒータ３１の背面側を包囲するとともに、前面側（搬送路側）に開口が形成された形状を有し、シーズヒータ３１から背面側へ照射された熱を搬送路側へ反射するように設けられている。赤外線センサー２３は記録領域の記録媒体Ｐ上の温度を測定し、制御装置１１を介してシーズヒータ３１の出力を制御する。このとき、記録媒体Ｐ上のインクの温度はインクに含まれる樹脂粒子のガラス転移温度を超えないように制御されることが好ましい。液体乾燥装置１５に用いられる加熱装置としては、温度が制御できる装置であれば特に限定されず、輻射加熱式のシーズヒータや赤外線ヒータを用いてもよい。またプラテン１９に接触加熱式のシートヒータを設置し記録媒体Ｐの裏面から加熱してもよい。また、輻射加熱式のヒータと接触加熱式のヒータとを組み合わせて用いてもよい。
【００３０】
膜乾燥装置５０はインクの塗布膜を一部乾燥してインク半乾燥膜とする。膜乾燥装置５０はインクを乾燥させるエネルギーを供給するための２本のシーズヒータ５１を備える。膜乾燥装置５０には、記録媒体Ｐの搬送路側からみてシーズヒータ５１の背面側を包囲するとともに、前面側（搬送路側）に開口が形成された形状を有し、シーズヒータ５１から背面側へ照射された熱を搬送路側へ反射する反射板５２が設けられている。反射板５２は、シーズヒータ５１が発熱したときに、記録媒体Ｐに照射される熱量が照射範囲の略全面にわたって略均一になるように形状等が調整されている。赤外線センサー２４は、シーズヒータ５２直下における記録媒体Ｐ上の温度を測定し、制御装置１１を介して加熱温度を制御する。このとき、記録媒体Ｐ上のインクの温度は６５℃以上であることが好ましい。インクの温度が６５℃以上であることにより、インクが記録媒体Ｐに定着する強度が向上する。膜乾燥装置５０に用いられる加熱装置としては、温度が制御できる装置であれば特に限定されず、輻射加熱式のシーズヒータや赤外線ヒータを用いてもよく、接触加熱式のシートヒータを用いてもよい。また、輻射加熱式のヒータと接触加熱式のシートヒータとを組み合わせて用いてもよい。定着プラテン２０は搬送される記録媒体Ｐの裏面を支持する。
【００３１】
このように、インクジェット記録ヘッド１０１から吐出されて記録媒体Ｐに着弾したインクを、液体乾燥装置１５と、さらに下流の膜乾燥装置５０によって半乾燥状態にまで乾燥する。本発明に係る方法では、記録媒体Ｐに付与されたインク１００質量％に対し、インクの半乾燥膜に含まれる水の量が１０質量％以下になるまで、インクが付与された記録媒体を乾燥する。記録媒体Ｐに付与されたインク１００質量％に対し、インクの半乾燥膜に含まれる水の量が１０質量％を超えると、液体組成物による樹脂粒子の溶解性が低下し、印字物の定着力が低下する。記録媒体Ｐに付与されたインク１００質量％に対するインクの半乾燥膜に含まれる水の量は７質量％以下であることが好ましく、５質量％以下であることがより好ましい。なお、インクの半乾燥膜には水は含まれなくてもよく、この乾燥膜も本発明におけるインクの半乾燥膜に該当する。この半乾燥状態の膜は、水分量が着弾時のインク質量に対し１０質量％以下であるが、溶剤量は着弾時のインク質量に対し１０質量％以上であってもよい。また、インクに水以外の揮発性成分が含まれている場合には、半乾燥膜形成時にこの成分が水と一緒に除去されてもよい。
【００３２】
液体組成物付与装置６１は噴霧機構（図示を省略）により記録媒体Ｐ上のインクの半乾燥膜の少なくとも一部に液体組成物を付与する。液体組成物の付与量は、記録媒体Ｐの種類や画像濃度、周囲の環境条件等を考慮して適宜選択することができ、例えば１ｃｍ２あたり０．２〜２ｍｇ付与することができる。噴霧機構の方式はスプレー方式やインクジェット方式でもよいが、バーコータやグラビアローラ等を用いる塗布方式でもよい。液体組成物は、インクの半乾燥膜の少なくとも一部に付与されていればよく、インクの半乾燥膜の全面に付与されていてもよい。
【００３３】
記録媒体Ｐはさらに搬送され、定着装置５３の直下に至る。定着装置５３は液体組成物の付与されたインクの半乾燥膜を乾燥し、印字物を記録媒体Ｐに定着させる。定着装置５３には、記録媒体Ｐの搬送路側からみてシーズヒータ５４の背面側を包囲するとともに、前面側（搬送路側）に開口が形成された形状を有し、シーズヒータ５４から背面側へ照射された熱を搬送路側へ反射する反射板５５が設けられている。反射板５５は、シーズヒータ５４が発熱したときに、記録媒体Ｐに照射される熱量が照射範囲の略全面にわたって略均一になるように形状等が調整されている。赤外線センサー２５は、シーズヒータ５４直下における記録媒体Ｐ上の温度を測定し、制御装置１１を介して加熱温度を制御する。なお、より素早く均一に記録媒体Ｐを加熱できる観点から、液体乾燥装置１５、膜乾燥装置５０および定着装置５３は、それぞれファンやダクト等の送風機構を備えてもよい。
【実施例】
【００３４】
以下、本発明の実施例について説明するが、本発明はこれらの実施例に何ら限定されるものではない。
【００３５】
＜溶剤のＳＰ値＞
溶剤のＳＰ値は、株式会社情報機構の通信教育講座「溶解度測定・ＳＰ値の基礎」  関西大学  山本秀樹教授  平成１７年、およびダイセル化学工業株式会社ホームページから入手した値である。
【００３６】
＜半乾燥膜に含まれる水の量の割合の測定＞
膜乾燥装置を通り過ぎた直後の記録媒体上に形成した測定用の半乾燥膜を取り出し、ガスクロマトグラフ（製品名：ＧＣ−ＭＳ  ＴＲＡＣＥ  ＧＣ  Ｕｌｔｒａ、Ｔｈｅｒｍｏ  Ｓｃｉｅｎｔｉｆｉｃ社製）を用いて、半乾燥膜に含まれる水の量を測定した。半乾燥膜に含まれる水の量の割合とは、半乾燥膜に含まれる水の量を記録媒体に付与されるインク量で割った値である。なお、記録媒体に付与されるインク量は吐出発数と液滴サイズから得られるインク量に吐出前のインク中の非水成分割合を乗じて得られた記録媒体に付与された非水性分量と、半乾燥膜に含まれる水の量を足し合わせたものである。
【００３７】
＜面擦過試験＞
摩擦に対する染色堅牢度試験方法（ＪＩＳ  Ｌ−０８４９）に規定されている摩擦試験機ＩＩ形（学振形）に準拠した装置を使用し、ＪＩＳ染色堅牢度試験用単一繊維布で２００回擦った。その後、スキャナー（製品名：ＣａｎｏＳｃａｎ  ９０００Ｆ、キヤノン（株）製）で擦過部分とその周辺部分を画像として読み込んだ。次に、画像処理ソフト（商品名：Ｐｈｏｔｏｓｈｏｐ、Ａｄｏｂｅ社製）を用い、記録媒体上の無印字部分の色値を２５５、印字部分のうち非擦過部分の色値を０とした２５６階調で擦過部分の色を数値化した。その数値の平均値を最大値である２５５で除算し、この値を１から減じた値を１００倍した値を残存率とした。評価は各色の残存率を平均し、表１に示す基準で行った。
【００３８】
【表１】
2015205469.tif 000003
【００３９】
＜実施例１＞
（インク）
顔料分散液には、ＣＡＢ−Ｏ−ＪＥＴ  ３００（Ｂｋ）／ＣＡＢ−Ｏ−ＪＥＴ  ２７０Ｙ（Ｙ）／ＣＡＢ−Ｏ−ＪＥＴ  ２６０Ｍ（Ｍ）／ＣＡＢ−Ｏ−ＪＥＴ  ２５０Ｃ（Ｃ）（以上商品名、Ｃａｂｏｔ社製）をそれぞれ使用した。樹脂水分散体には、ジョンクリル３９０（商品名、ＢＡＳＦ社製、スチレン・アクリル系ポリマーエマルジョン、以下ジョンクリルと示す）を用いた。界面活性剤にはフッ素系界面活性剤であるＺＯＮＹＬ  ＦＳＯ（商品名、デュポン社製）を用いた。防かび剤にはプロキセルを用いた。これらを配合して表２に示す組成のインクを調製した。該インクのｐＨは９．２であった。
【００４０】
【表２】
2015205469.tif 000004
【００４１】
（液体組成物）
表３に示す組成の液体組成物を調製した。該液体組成物はＤＥＧＥＥを５０質量％、エタノールを５０質量％含む。
【００４２】
（インクジェット記録）
図１に記載のインクジェット記録装置を用いて記録を行った。記録媒体にはポリ塩化ビニルフィルム（商品名：ＫＳＭ−ＶＳ、きもと社製、以下塩ビと示す）を用いた。膜乾燥装置５０の反射板５２には搬送方向の幅が２５０ｍｍ（以下標準幅と示す）の反射板を用いた。なお、後述する実施例では、乾燥時間を変更するために搬送方向の幅が異なる反射板（４００ｍｍ、以下広幅と示す；１００ｍｍ、以下狭幅と示す）を用いる場合がある。この場合、反射板５２を適宜付け替えて実験を行った。その際には幅に合わせてシーズヒータ５１の位置、および定着プラテン２０の加熱範囲を変更した。
【００４３】
まず、前記インクを、インクジェット記録ヘッド１０１を用いて記録媒体Ｐへ吐出し、各色の１００％デューティベタパッチ（幅４センチ／長さ２０センチ）を作製した。なお、「デューティー」とは、デューティー（％）＝実印字ドット数／（縦画素数×横画素数）×１００の式で算出される値である。次に、インクが付与された記録媒体を液体乾燥装置１５および膜乾燥装置５０を用いて乾燥し、インクの半乾燥膜を得た。次に、液体組成物付与装置６１を用いて前記液体組成物をインクの半乾燥膜に１ｃｍ２あたり１ｇ付与した。次に、液体組成物の付与されたインクの半乾燥膜を定着装置５３により乾燥し、インクジェット記録を完了した。結果を表３に示す。
【００４４】
＜実施例２から６＞
液体組成物の組成、記録媒体の種類、反射板５２の幅を表３に示すように変更した以外は、実施例１と同様にインクジェット記録を行い、評価した。結果を表３に示す。なお、実施例５では記録媒体として印刷用紙（商品名：オーロラコート、日本製紙（株）製、Ｋａ値：０．２ｍｌ／ｍ２・ｍｓｅｃ１／２）を用いた。また、実施例６では記録媒体として布系媒体（商品名：ＳＳ２０２０、セーレン商事（株）製、Ｋａ値：０．０ｍｌ／ｍ２・ｍｓｅｃ１／２）を用いた。
【００４５】
【表３】
2015205469.tif 000005
【００４６】
＜実施例７から１２＞
液体組成物の組成、記録媒体の種類、反射板５２の幅を表４に示すように変更した以外は、実施例１と同様にインクジェット記録を行い、評価した。結果を表４に示す。
【００４７】
【表４】
2015205469.tif 000006
【００４８】
＜実施例１３から１８＞
液体組成物の組成を表５に示すように変更した以外は、実施例１と同様にインクジェット記録を行い、評価した。結果を表５に示す。
【００４９】
【表５】
2015205469.tif 000007
【００５０】
＜実施例１９から２２＞
インクの組成および液体組成物の組成を表６に示すように変更した以外は、実施例１と同様にインクジェット記録を行い、評価した。結果を表６に示す。なお、実施例２２ではインクの調製に用いる樹脂水分散体としてスーパーフレックスＥ４０００（商品名、第一工業製薬（株）製、ポリウレタン水分散液、以下スーパーフレックスと示す）を用いた。
【００５１】
【表６】
2015205469.tif 000008
【００５２】
＜比較例１から５＞
液体組成物の組成、反射板５２の幅を表７に示すように変更した以外は、実施例１と同様にインクジェット記録を行い、評価した。結果を表７に示す。
【００５３】
【表７】
2015205469.tif 000009
【００５４】
＜比較例６から１０＞
液体組成物の組成、反射板５２の幅を表８に示すように変更した以外は、実施例１と同様にインクジェット記録を行い、評価した。結果を表８に示す。なお、１４ＢＤは１，４−ブタンジオール、ＡＣはアセトン、２Ｐｙは２−ピロリドン、２Ｍ１３ＰＤは２−メチル−１，３−プロパンジオールをそれぞれ示す。
【００５５】
【表８】
2015205469.tif 000010
【００５６】
＜比較例１１から１３＞
液体組成物の組成、反射板５２の幅を表９に示すように変更した以外は、実施例１と同様にインクジェット記録を行い、評価した。結果を表９に示す。なお、ＤＩＢＣはジイソブチルケトン、ＤＥＧＢＥはジエチレングリコールモノブチルエーテルをそれぞれ示す。
【００５７】
＜比較例１４＞
液体組成物の付与を行わず、反射板５２の幅を広幅とした以外は実施例１と同様にインクジェット記録を行い、評価した。結果を表９に示す。
【００５８】
【表９】
2015205469.tif 000011
【００５９】
表２から９より、本発明の要件を満たす実施例１から２２では、面擦過試験において残存率が８０％以上であり、定着力の優れた印字物が得られることが確認された。一方、ＳＰ値が本発明の範囲に含まれるものの蒸気圧が高いアセトンを溶剤として用いた比較例８では、半乾燥膜が十分に再溶解する前に蒸発してしまうため、印字物の定着力を上げることができなかった。また、蒸気圧が低い２−ピロリドンを溶剤として用いた比較例９では、定着装置５３内では２−ピロリドンの蒸発が終了せず、その結果膜内に２−ピロリドンが残留し、印字物の定着を十分に行うことができなかった。
【符号の説明】
【００６０】
１００        インクジェット記録装置
１０１        インクジェット記録ヘッド
１０２        アルミステイ
１１          制御装置
１５          液体乾燥装置
１６          ピンチローラ
１７          ＬＦローラ
１８          排出ローラ
１９          プラテン
２０          定着プラテン
２３          赤外線センサー
２４          赤外線センサー
２５          赤外線センサー
３１          シーズヒータ
３２          赤外反射板
５０          膜乾燥装置
５１、５４    シーズヒータ
５２、５５    反射板
５３          定着装置
６１          液体組成物付与装置
Ｐ            記録媒体
【図１】
2015205469.tif 000012